СПОСОБ ПОЛУЧЕНИЯ КОНСТРУКЦИОННОЙ АЛЮМООКСИДНОЙ КЕРАМИКИ

1. Способ получения конструкционной алюмооксидной керамики, включающий обработку алюминиевого сплава водным раствором едкого натра, выделение из маточного раствора образовавшегося осадка, его промывку, сушку, термообработку на воздухе, приготовление из полученного продукта шихты, прессование и спекание отпрессованных заготовок на воздухе, отличающийся тем, что водным раствором едкого натра при температуре 80-95°C обрабатывают сплав алюминия с магнием и кремнием, содержащимся в количестве 8-12%, спекание отпрессованных заготовок на воздухе проводят путем нагрева со скоростью 300-400°C/час до температуры 1580-1610°C, а затем до температуры 1610-1650°C со скоростью 80-100°C/час с последующей изотермической выдержкой в течение 60-120 минут.
2. Способ по п.1, отличающийся тем, что перемешивание осадка ведут постоянно со скоростью 120-360 об/мин при температуре 80-95°C до окончании химической реакции.
3. Способ по п.1, отличающийся тем, что осадок термообрабатывают при температуре 1100-1250°C в течение 100-150 минут.